(57)【要約】【課題】  より短い濾過時間で清浄度の高い金属溶湯を得ることを可能にし、かつ、繰り返し使用可能なセラミックフィルター、ならびに、このような特性を有するセラミックフィルターの製造方法および使用方法を提供することにある。【解決手段】  金属溶湯中から介在物を除去するセラミックフィルターにおいて、セラミックスの粉砕粒子である骨材と、結合剤を含み、熱溶着させてなるものであって、骨材の粒子径が５〜１５ｍｍであり、セラミックフィルターの厚さが３０ｍｍ以上であることを特徴とする。【選択図】図１
2020116616.tif 000002
【特許請求の範囲】
【請求項１】
金属溶湯中から介在物を除去するセラミックフィルターにおいて、
セラミックスの粉砕粒子である骨材と、結合剤を含み、熱溶着させてなるものであって、
前記骨材の粒子径が５〜１５ｍｍであり、前記セラミックフィルターの厚さが３０ｍｍ以上であることを特徴とするセラミックフィルター。
【請求項２】
前記結合剤は、所定量の有機増粘剤と所定量の粉末ガラスを含むことを特徴とする請求項１に記載のセラミックフィルター。
【請求項３】
前記結合剤は、所定量の無機セメントを含むことを特徴とする請求項１または２に記載のセラミックフィルター。
【請求項４】
前記骨材は、粒子が非球状で、不定形で、鋭利なエッジを有することを特徴とする請求項１〜３のいずれか一項に記載のセラミックフィルター。
【請求項５】
｛（見掛体積−真体積）／見掛体積｝×１００で得られる前記セラミックフィルターの開孔率が４９．４〜５８．９％であることを特徴とする請求項１〜４のいずれか一項に記載のセラミックフィルター。
【請求項６】
前記セラミックフィルターの開孔径が４．９〜１１．９ｍｍであることを特徴とする請求項１〜５のいずれか一項に記載のセラミックフィルター。
【請求項７】
金属溶湯中から介在物を除去するセラミックフィルターの製造方法において、
セラミックスの粉砕粒子である骨材に、結合剤と、適量の水を混練して混合材料とし、前記混合材料を成形した後、加熱およびその後冷却して前記骨材を溶着させる方法であって、
前記骨材の粒子径が５〜１５ｍｍであり、前記セラミックフィルターの厚さが３０ｍｍ以上であることを特徴とするセラミックフィルターの製造方法。
【請求項８】
前記結合剤は、所定量の有機増粘剤と所定量の粉末ガラスを含むことを特徴とする請求項７に記載のセラミックフィルターの製造方法。
【請求項９】
前記結合剤は、所定量の無機セメントを含むことを特徴とする請求項７または８に記載のセラミックフィルターの製造方法。
【請求項１０】
前記骨材が、セラミックスの塊を粉砕し、篩い分けしたものであることを特徴とする請求項７〜９のいずれか一項に記載のセラミックフィルターの製造方法。
【請求項１１】
｛（見掛体積−真体積）／見掛体積｝×１００で得られる前記セラミックフィルターの開孔率が４９．４〜５８．９％であることを特徴とする請求項７〜１０のいずれか一項に記載のセラミックフィルターの製造方法。
【請求項１２】
前記セラミックフィルターの開孔径が４．９〜１１．９ｍｍであることを特徴とする請求項７〜１１のいずれか一項に記載のセラミックフィルターの製造方法。
【請求項１３】
請求項１〜６のいずれか一項に記載のセラミックフィルターを用いて金属溶湯を濾過し、
前記セラミックフィルターに目詰まりが生じたときに、または、濾過処理が終了したあと、前記セラミックフィルターの濾過方向と反対方向から不活性ガスを吹き付けることを特徴とするセラミックフィルターの使用方法。
【発明の詳細な説明】
【技術分野】
【０００１】
本発明は、金属溶湯中から介在物を除去するセラミックフィルター、セラミックフィルターの製造方法、および、セラミックフィルターの使用方法に関する。
【背景技術】
【０００２】
従来より、金属鋳造品の製造においては、金属塊を溶解した金属溶湯中に発生する酸化物、異物等の非金属介在物（以下、介在物という）が鋳造品に混入して欠陥となり、製品の表面状態や特性を著しく劣化させることから、清浄度の高い金属溶湯を得るために、特許文献１に記載されているように、セラミックフィルターを用いて金属溶湯中の介在物を濾取している。
【０００３】
従来のセラミックフィルターとしては、例えば、特許文献２に示されるように、溶融アルミナ及び焼結アルミナからなる骨材粒子と、無機質結合材原料と、適量の有機バインダーと、適量の水とを混練し、成形し、乾燥し、次いで加熱、冷却して得られるセラミックフィルターが知られている。
【０００４】
また、特許文献３に示されるように、合成樹脂製フォームを容器状に組み立てた基体を、ケイ酸ジルコニウムを骨材とし、かつ、シリカ成分をバインダーとしたセラミックスラリー中に浸漬して付着させ、これを焼成することにより得られた、三次元網状の連通気孔を有するセラミックフィルターが知られている。
【０００５】
さらに、特許文献４に示されるように、本願の発明者の一部は、薄板状だけでなく各種形状のセラミックフィルターを提案している。この本願発明者によるセラミックフィルターは、粒状のセラミックスからなる骨材に、結合剤として所定量の有機増粘剤と所定量の粉末ガラスと所定量の無機セメントと、適量の水を混練した混合材料とし、混合材料を成形した後、加熱およびその後冷却して骨材を溶着させたものである。
【先行技術文献】
【特許文献】
【０００６】
【特許文献１】特開平１１−３２００８３号公報
【特許文献２】特開２００１−３９７８１号公報
【特許文献３】特開２００４−２５２７６号公報
【特許文献４】特開２０１７−２１４２６８号公報
【発明の概要】
【発明が解決しようとする課題】
【０００７】
しかしながら、従来のセラミックフィルターでは、嵩比重が小さく、強度面に問題があり、かつ、介在物の捕集率が低い、あるいは、強度を高くしようとすると、目詰まりの発生率が上昇し、処理量が減少するという問題があった。
【０００８】
また、特許文献４のセラミックフィルターについては、強度、耐食性に優れ、薄板状だけでなく、各種立体形状のセラミックフィルターを提供することができるが、濾過時間、目詰まりを起こしたときの再生等について、より良いものを作り出すためにさらなる改良を行う必要があった。
【０００９】
本発明は、このような事情に鑑みてなされたもので、より短い濾過時間で清浄度の高い金属溶湯を得ることを可能にし、かつ、繰り返し使用可能なセラミックフィルター、ならびに、このような特性を有するセラミックフィルターの製造方法および使用方法を提供することを目的とする。
【課題を解決するための手段】
【００１０】
請求項１記載のセラミックフィルターは、セラミックスの粉砕粒子である骨材と、結合剤を含み、熱溶着させてなるものであって、骨材の粒子径が５〜１５ｍｍであり、セラミックフィルターの厚さが３０ｍｍ以上であることを特徴とする。
【００１１】
請求項２記載のセラミックフィルターは、結合剤が、所定量の有機増粘剤と所定量の粉末ガラスを含むことを特徴とする。
【００１２】
請求項３記載のセラミックフィルターは、結合剤が、所定量の無機セメントを含むことを特徴とする。
【００１３】
請求項４記載のセラミックフィルターは、骨材は、粒子が非球状で、不定形で、鋭利なエッジを有することを特徴とする。
【００１４】
請求項５記載のセラミックフィルターは、｛（見掛体積−真体積）／見掛体積｝×１００で得られるセラミックフィルターの開孔率が４９．４〜５８．９％であることを特徴とする。
【００１５】
請求項６記載のセラミックフィルターは、セラミックフィルターの開孔径が４．９〜１１．９ｍｍであることを特徴とする。
【００１６】
請求項７記載のセラミックフィルターの製造方法は、セラミックスの粉砕粒子である骨材に、結合剤と、適量の水を混練して混合材料とし、混合材料を成形した後、加熱およびその後冷却して骨材を溶着させる方法であって、骨材の粒子径が５〜１５ｍｍであり、セラミックフィルターの厚さが３０ｍｍ以上であることを特徴とする。
【００１７】
請求項８記載のセラミックフィルターの製造方法は、結合剤が、所定量の有機増粘剤と所定量の粉末ガラスを含むことを特徴とする。
【００１８】
請求項９記載のセラミックフィルターの製造方法は、結合剤が、所定量の無機セメントを含むことを特徴とする。
【００１９】
請求項１０記載のセラミックフィルターの製造方法は、骨材が、セラミックスの塊を粉砕し、篩い分けしたものであることを特徴とする。
【００２０】
請求項１１記載のセラミックフィルターの製造方法は、｛（見掛体積−真体積）／見掛体積｝×１００で得られるセラミックフィルターの開孔率が４９．４〜５８．９％であることを特徴とする。
【００２１】
請求項１２記載のセラミックフィルターの製造方法は、セラミックフィルターの開孔径が４．９〜１１．９ｍｍであることを特徴とする。
【００２２】
請求項１３記載のセラミックフィルターの使用方法は、請求項１〜６のいずれか一項に記載のセラミックフィルターを用いて金属溶湯を濾過し、セラミックフィルターに目詰まりが生じたときに、または、濾過処理が終了したあと、セラミックフィルターの濾過方向と反対方向から不活性ガスを吹き付けることを特徴とする。
【発明の効果】
【００２３】
本願の発明によれば、セラミックスの粉砕粒子である骨材と、結合剤を含み、熱溶着させてなるセラミックフィルターであって、骨材の粒子径が５〜１５ｍｍであり、セラミックフィルターの厚さが３０ｍｍ以上であることで、より短い濾過時間で清浄度の高い金属溶湯を得ることを可能にし、かつ、繰り返し使用可能なセラミックフィルター、ならびに、このような特性を有するセラミックフィルターの製造方法および使用方法を提供することができる。
【図面の簡単な説明】
【００２４】
【図１】本発明に係るセラミックフィルターの四角筒状で底のある坩堝状の一例を示す説明図である。
【図２】骨材の粒子径が５〜１０ｍｍである本発明に係るセラミックフィルターの表面の様子を示す説明図である。
【図３】骨材の粒子径が１０〜１５ｍｍである本発明に係るセラミックフィルターの表面の様子を示す説明図である。
【発明を実施するための形態】
【００２５】
以下、本発明の形態について図面を参照しながら具体的に説明する。図１は、本発明に係るセラミックフィルターの四角筒状で底のある坩堝状の一例を示す説明図であり、（ａ）は斜視図、（ｂ）は断面図である。図２、３は、本発明に係るセラミックフィルターの表面の様子を示す説明図である。
【００２６】
本発明に係るセラミックフィルター１は、金属溶湯、例えばアルミニウム溶湯中から介在物を除去するためのフィルターである。尚、セラミックフィルター１の形状は、図１に四角筒状で底のある坩堝状のものを示しているが、これに限定されるものではない。例えば、円筒状で底のある坩堝状、円筒状、円柱状、球状、半球状で坩堝状、楕円円筒状で底のある坩堝状、半楕円円筒状で底のある坩堝状、２室形状、板状等が考えられるが、任意の形状でよく、使用状態に合わせて適宜選択することができる。
【００２７】
セラミックフィルター１は、後述する混合材料を成形した後に乾燥させ、その上で、焼成するといった一連の一体成形の手順で作りあげるものである。
【００２８】
混合材料であるが、これは、セラミックスの粉砕粒子である骨材２に、結合剤と、適量の水を混練したものである。より具体的には、骨材２は、セラミックスの塊を粉砕し、篩い分けを行って得られた特定の粒子径範囲のものを使用する。骨材２の粒子径は、５〜１５ｍｍであり、特に、５〜１０ｍｍまたは１０〜１５ｍｍであることが好ましい。ただし、骨材２は、セラミックスの塊を粉砕し、篩い分けしたものであるため、実施形態においては上記範囲未満の粒子径の粒子を含んでいる可能性がある。しかし、少量の上記範囲未満の粒子径の粒子を含む骨材２であっても、本発明において主として機能するのは、上記範囲の粒子径である。
【００２９】
尚、骨材２は、セラミックスの粉砕粒子であるが、炭化ケイ素、窒化ケイ素、窒化ホウ素、ジルコン、ジルコニアもしくはアルミナのいずれか、または、いずれか２種類以上を用いたものが望ましい。但し、各セラミックスの比重、粒度分布、硬度に基づく粉砕時形状の違いにより、結合剤を下記配合範囲内で調整する場合もある。また、各セラミックスの熱伝導率、熱膨張率、線変化率等の性質の違いにより、焼き割れ等を考慮して焼成方法を変更する場合もある。
【００３０】
また、結合剤は、所定量の有機増粘剤と所定量の粉末ガラスを含んでもよく、さらに、所定量の無機セメントを含んでもよい。また、結合剤の別の例としては、リン酸マグネシウム、リン酸アルミニウム等のリン酸塩、ケイ酸ナトリウム、ケイ酸カリウム、ケイ酸リチウム等のケイ酸塩の使用も考えられる。
【００３１】
結合剤として所定量の有機増粘剤と所定量の粉末ガラスを含む場合、有機増粘剤は、例えば、澱粉等、粉末ガラスは、例えば、ホウケイ酸塩等を挙げることができる。さらに所定量の無機セメントを含むことにより、図１に示した四角筒状で底のある坩堝状のものや、上述したような立体形状のセラミックフィルターを作成することができる。しかし、板状（レンガ状）のセラミックフィルターを作成する場合は、結合剤として所定量の無機セメントを含んでいなくても作成可能である。
【００３２】
尚、有機増粘剤、粉末ガラスおよび無機セメントの量であるが、混合材料の全体重量に対し、有機増粘剤の重量パーセントが０．１〜５％で、粉末ガラスの重量パーセントが０．５〜１０％で、無機セメントの重量パーセントが０．５〜１０％の範囲が望ましい。
【００３３】
本発明に係るセラミックフィルター１において、前述した粒子径が５〜１５ｍｍの骨材２を用いて、セラミックフィルター１の厚さを３０ｍｍ以上とすることで、より短い濾過時間であっても、自動車産業等に利用可能な清浄度の高い金属溶湯を得ることができる。尚、本発明の効果を奏する範囲であれば、セラミックフィルター１の厚さを３０ｍｍ以上に厚くしてよい。
【００３４】
また、骨材２の各粒子は、セラミックスの塊を粉砕し、篩い分けているため、非球状で、不定形で、鋭利なエッジを有している。このような特徴を有する粉砕粒子を骨材２として用いているため、本来であれば開孔や空隙を塞いでしまうような大きな酸化膜も骨材２のエッジで切断され、目詰まりの発生率を低下させることができる。
【００３５】
図２、３から明らかなように、本発明のセラミックフィルター１には、骨材２の粒子間に大きな隙間が形成されている。セラミックフィルター１の開孔率は４９．４〜５８．９％であることが好ましい。本発明において「開孔率」とは、表面上や断面における空隙部分の占める面積率のことではなく、セラミックフィルター１の全体積のうち、骨材２に結合剤が熱溶着して形成された開孔部分が占める割合である。また、「開孔」とは、本発明は金属溶湯がセラミックフィルター１を通って濾過されることを前提としているため、気体および液体が通過することができる空隙を意味している。
【００３６】
ここで、「開孔率」の算出方法について説明する。まず、レンガ状のセラミックフィルター１の寸法を測定し、見掛体積Ｖｍを算出する。次に、メスシリンダーに規定量Ｖ１の水を注入し、その中に寸法を測定したセラミックフィルター１を浸漬してメスシリンダーの値Ｖ２を測定する。そして、増加量を算出しこれを真体積とする。見掛体積Ｖｍおよび真体積Ｖ２−Ｖ１の値を用いて、以下の数式により開孔率（％）を算出する。
【００３７】
【数１】
2020116616.tif 000003
【００３８】
また、セラミックフィルター１の開孔径は４．９〜１１．９ｍｍであることが好ましい。本発明において「開孔径」とは、骨材２に結合剤が熱溶着して形成された充填物の層である、充填層の空隙である開孔の球相当径のことである。充填層の間隙を流れる複雑な経路を単純化して、直管に相当すると考えるのである。セラミックフィルター１の開孔径（ｍｍ）は、以下の数式により算出される値である。
【００３９】
【数２】
2020116616.tif 000004
【００４０】
本発明に係るセラミックフィルター１は、従来に比べて骨材２の粒子径が大きく、開孔率、開孔径が大きい。このため、詰まりにくく、波消し効果が高く、一度により多量の金属溶湯を投入することができる。
【００４１】
次に、セラミックフィルター１の製造方法について説明する。骨材２に、結合剤、例えば、所定量の有機増粘剤、粉末ガラスと、適量の水を混練した混合材料を、特定の形に成形、例えば、型に入れて成型し、脱型した後に乾燥させる。結合剤として有機増粘剤を含む場合、有機増粘剤は、増膜性がよく、乾燥後の結合力も高いため、成形体の脱型乾燥時の保形の役割を果たし、常温〜３００℃での垂直壁等の成形保持に貢献する。また、結合剤が、所定量の無機セメントを含む場合には、無機セメントは、中間温度〜焼成温度すなわち３００℃〜６００℃で結合力を発揮する。このことから、焼成の途中段階での垂直壁等の成形保持が可能となり、立体形状のセラミックフィルターを形成することができる。また、粉末ガラス（ガラスフリット）は、約６００℃〜約１２００℃で軟化溶融して骨材２の粒子の表面に密着し、冷却後は固化して高い結合力を発揮する。このようにして、粒子径が５〜１５ｍｍの骨材を用いて３０ｍｍ以上の厚さを有する各種の形状のセラミックフィルター１を得ることができる。
【００４２】
上記のようなセラミックフィルター１の製造方法によれば、より短い濾過時間で清浄度の高い金属溶湯を得ることを可能にし、かつ、繰り返し使用可能なセラミックフィルター１を提供できる。
【００４３】
次に、セラミックフィルター１の使用方法について説明する。本発明に係るセラミックフィルター１を用いて金属溶湯を濾過し、セラミックフィルター１に目詰まりが生じて通過速度が遅くなったときに、または、濾過処理が終了したあと、セラミックフィルター１の濾過方向と反対方向から不活性ガスや液体を吹き付けて洗浄処理を行う。この処理により、セラミックフィルター１の開孔に付着した介在物を容易に除去することができる。このため、目詰まりを起こしたフィルターを廃棄することなく繰り返し使用することが可能になり、製品寿命を延ばすことができる。
【実施例】
【００４４】
以下に、本発明を実施例に基づいて説明するが、本発明は下記の実施例によって制限されるものではない。
【００４５】
［実施例１］介在物捕捉試験
セラミックスの塊を粉砕した後に、篩い分けして得られた各粒子径範囲の骨材２を１００重量％と、結合剤として、澱粉０．６２重量％、ホウケイ酸ガラス７．０重量％、アルミナセメント７．８重量％と、水１０．０重量％を混練して混合材料とした。混合材料を内寸が幅１００ｍｍ×奥行１００ｍｍ×高さ１００ｍｍであり、壁面厚さが２０ｍｍ、３０ｍｍおよび５０ｍｍである図１に示すような四角筒状で底のある坩堝状に成形した後、１０００℃で１時間加熱して、その後５０℃まで冷却して骨材を溶着させてセラミックフィルターの試験体１〜１２を得た。
尚、骨材２の粒子径範囲は、１５〜２５ｍｍ、１０〜１５ｍｍ、５〜１０ｍｍ、３〜５ｍｍのものを用いた。
【００４６】
このようにして得られた各試験体の特性を以下に示す方法で評価した。
【００４７】
＜通過時間＞
試験体を７００℃に予熱し、６８０℃のＡｌ−Ｃｕ−Ｓｉ系合金（ＡＣ２Ｂ）であるアルミニウム溶湯３ｋｇを上記の各試験体に注入した。各試験体を通過したアルミニウム溶湯はＫ値測定に用いた。
続けて通過時間測定試験を行った。６８０℃のアルミニウム溶湯３ｋｇを各試験体に注入し、アルミニウム溶湯を全量濾過するのに掛かる時間を測定した。この操作を５回行い平均値を算出した。
【００４８】
＜Ｋ値＞
溶湯中の介在物の量は、日本軽金属（株）により規定されたＫモールド法により評価した。各試験体を通過したアルミニウム溶湯を、３６ｍｍ×６ｍｍ×２４０ｍｍの短冊状の平板が得られる金型に採取し、急冷凝固させ、この短冊状平板を５〜６片の小片に破断し、得られた破面を１０倍の拡大鏡で観察して介在物数を求めた。両側に破面を持つ小片一つ当たりに認められる平均介在物数をＫ値として計算した。表１に、Ｋモールド法を用いた溶湯清浄度（Ｋ１０値）の評価のランクを示す。
【００４９】
【表１】
2020116616.tif 000005
【００５０】
介在物捕捉試験の結果を表２に示す。
【００５１】
【表２】
2020116616.tif 000006
【００５２】
表２に示すように、試験体５、６、８、９は、いずれも濾過の際の通過時間が短く、かつ、Ｋ値が低く、「ほぼ清浄な溶湯」であると判定され、鋳造可能であるランクＢであった。
一方、試験体１〜３は、いずれも濾過の際の通過時間はかなり短いものの、Ｋ値が高く、「汚れている溶湯」であると判定され、処理の必要があるランクＤであった。また、試験体４、７は、どちらも通過時間は短いものの、Ｋ値が高くランクＤであった。また、試験体１０〜１２は、いずれもＫ値は低くランクＢであったが、通過時間が非常に長く掛かった。
【００５３】
実施例１では、アルミニウム溶湯の濾過を、骨材２の粒子径が１０〜１５ｍｍで厚さが３０ｍｍまたは５０ｍｍ、および、粒子径が５〜１０ｍｍで厚さが３０ｍｍまたは５０ｍｍのセラミックフィルターを用いて行うことにより、より短い濾過時間で清浄度の高い金属溶湯を得ることが可能であった。
【００５４】
［実施例２］開孔率、開孔径
実施例１においてより短い濾過時間で清浄度の高い金属溶湯が得られた、骨材２の粒子径が１０〜１５ｍｍおよび５〜１０ｍｍであるセラミックフィルターの試験体１３〜１９について、開孔率および開孔径の測定を行った。
【００５５】
＜開孔率＞
実施例１の混合材料からアルミナセメントを除いたこと以外は同様の方法で、２００ｍｍ×４０ｍｍ×２５ｍｍのレンガ状の試験体１３〜１９を作成した。各試験体の縦、横、高さの寸法をそれぞれ６カ所測定し、その平均値を用いて、見掛体積（Ｖｍ）を算出した。次に、メスシリンダーに水６００ｍｌ（Ｖ１）を注入し、その中に試験体を浸漬してメスシリンダーの値（Ｖ２）を測定し、増加量を真体積とした。算出した見掛体積（Ｖｍ）および真体積（Ｖ２−Ｖ１）の値を用いて、以下の数１により、開孔率（％）を算出した。
【００５６】
【数１】
2020116616.tif 000007
【００５７】
＜開孔径＞
セラミックフィルター１の開孔径（ｍｍ）は、以下の数２により算出した。
【００５８】
【数２】
2020116616.tif 000008
ここで、径Ｄの値は、粒子径１０〜１５ｍｍの試験体１３〜１６は１２．５ｍｍ、粒子径５〜１０ｍｍの試験体１７〜１９は７．５ｍｍとして算出した。
【００５９】
開孔率、開孔径の結果を表３に示す。
【００６０】
【表３】
2020116616.tif 000009
【００６１】
表３に示すように、実測値から数１より算出した本発明に係るセラミックフィルター１の開孔率は、４９．４〜５８．９％であった。また、数２より算出した本発明に係るセラミックフィルター１の開孔径は、４．８８〜１１．９４ｍｍであった。
【００６２】
［実施例３］再利用試験
実施例１の混合材料からアルミナセメントを除いたこと以外は同様の方法により作成した１００ｍｍ×１００ｍｍ×厚さ２０ｍｍ、３０ｍｍ、５０ｍｍの板状のセラミックフィルターの試験体２０〜３１を用いて試験を行った。
試験体に６８０℃のアルミニウム溶湯を３ｋｇ通過させ、開始直後の通過時間を測定した。続けて６８０℃のアルミニウム溶湯を３ｋｇ通過させる操作を繰り返し、合計１５ｋｇのアルミニウム溶湯を通過させた。最後に通過させた時（５回目）の通過時間を洗浄前の通過時間として測定した。通過速度が遅くなった（目詰まりが生じた）状態にした試験体に対して、これまで濾過処理を行っていた方向とは反対方向から試験体に対して、アルミニウム溶湯中にてアルゴンガスを０．２ＭＰａで１５分間吹き付けた。その後、再び試験体に６８０℃の、Ｋモールド法にてＫ値が０．１以下である清浄度が高いアルミニウム溶湯を３ｋｇ通過させ、洗浄後の通過時間を測定した。
【００６３】
再利用試験の結果を表４に示す。
【００６４】
【表４】
2020116616.tif 000010
【００６５】
表４に示すように、試験体２３〜２８は、洗浄後の通過時間が、いずれも開始直後とほぼ同等となり、目詰まりが解消した。
また、試験体２０〜２２は、洗浄後の通過時間が、開始直後より少し掛かかったが、目詰まりはほぼ解消した。
一方、試験体２９〜３１は、いずれも洗浄前後で通過時間が変わらず、目詰まりは解消しなかった。
【００６６】
実施例３では、骨材２の粒子径が１０〜１５ｍｍおよび５〜１０ｍｍのセラミックフィルター１は、いずれの壁面厚さのものも目詰まりを起こしても洗浄処理を行うことにより介在物を除去することができ、再び開始直後と同様の濾過性能に戻すことができた。つまり、本発明に係るセラミックフィルター１は、目詰まりを起こしても洗浄処理により繰り返し使用可能であり、製品寿命を延ばすことが可能である。
【００６７】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００６８】
以上のように、本発明によれば、より短い濾過時間で清浄度の高い金属溶湯を得ることを可能にし、かつ、繰り返し使用可能なセラミックフィルター、ならびに、このような特性を有するセラミックフィルターの製造方法および使用方法を提供することができる。
【符号の説明】
【００６９】
１・・・・セラミックフィルター
２・・・・骨材
【図１】
2020116616.tif 000011
【図２】
2020116616.tif 000012
【図３】
2020116616.tif 000013